(57)【要約】    【課題】  皮膚刺激性が少なく、架橋剤を使用しなくても粘着力と凝集力とのバランスに優れた、皮膚貼着材の粘着剤層に有用なアクリル系ポリマー、それを含む皮膚貼着用粘着剤、その粘着剤を用いた皮膚貼着材を提供する。    【解決手段】  本発明のポリマーは、３官能以上の多価メルカプタンの存在下で重合性モノマーの重合を行うことにより得られるポリマーであり、ポリマー部分の全構造単位の５０〜１００重量％が炭素数７〜１７の（メタ）アクリル酸アルキルエステル構造単位である星型アクリル系ブロックポリマーであって、炭素数７〜１７の（メタ）アクリル酸アルキルエステルの残存量が全不揮発分に対して９００ｐｐｍ以下である。【選択図】  なし【特許請求の範囲】
【請求項１】
３官能以上の多価メルカプタンの存在下で重合性モノマーの重合を行うことにより得られるポリマーであり、該ポリマー部分の全構造単位の５０〜１００重量％が炭素数７〜１７の（メタ）アクリル酸アルキルエステル構造単位であるアクリル系ブロックポリマーであって、
炭素数７〜１７の（メタ）アクリル酸アルキルエステルの残存量が全不揮発分に対して９００ｐｐｍ以下である、
アクリル系ブロックポリマー。
【請求項２】
少なくとも３本の鎖状ポリマー部分がメルカプト基を中心にして放射状に延びている星型構造の複数個が互いに鎖状ポリマー部分で繋がっており、前記ポリマー部分の全構造単位の５０〜１００重量％が炭素数７〜１７の（メタ）アクリル酸アルキルエステル構造単位である星型のアクリル系ブロックポリマーであって、
炭素数７〜１７の（メタ）アクリル酸アルキルエステルの残存量が全不揮発分に対して９００ｐｐｍ以下である、
アクリル系ブロックポリマー。
【請求項３】
多価メルカプタンの存在下で重合性モノマーの多段階ラジカル重合を行うことにより得られ、前記重合性モノマーの全使用量の５０〜１００重量％が炭素数７〜１７の（メタ）アクリル酸アルキルエステルであり、前記多段階の中の少なくとも１つの素段階において多官能性モノマーを用いる、請求項１または２に記載のアクリル系ブロックポリマー。
【請求項４】
請求項１から３までのいずれかに記載のアクリル系ブロックポリマーを含む皮膚貼着用粘着剤。
【請求項５】
テープ状またはシート状の基材上に粘着剤層を設けてなる皮膚貼着材であって、
請求項４に記載の皮膚貼着用粘着剤を用いて前記粘着剤層が形成されてなる、
皮膚貼着材。
【請求項６】
前記粘着剤層中における炭素数７〜１７の（メタ）アクリル酸アルキルエステルの残存量が全不揮発分に対して５００ｐｐｍ以下である、請求項５に記載の皮膚貼着材。
【発明の詳細な説明】
【技術分野】
【０００１】
本発明は、絆創膏やサージカルテープ等の皮膚貼着材（粘着テープや粘着シート）の粘着剤層に有用なポリマー、それを含む皮膚貼着用粘着剤、およびその粘着剤を用いて得られる皮膚貼着材に関する。
【背景技術】
【０００２】
皮膚貼着材（粘着テープや粘着シート）に用いられる粘着剤としては、古くはゴム系あるいは天然ゴム系の粘着剤が用いられていたが、粘着物性や水蒸気透過性が十分でない点や、アレルギー成分含有の問題などを背景に、最近はアクリル系ポリマーを主成分とするアクリル系粘着剤が主流となっている。
一般に皮膚貼着材は、滅菌ガーゼやカテーテルチューブの固定など、長時間にわたる皮膚への貼着を課せられることが多いため、皮膚貼着材に用いられる粘着剤は、工業用の貼着材に用いられる粘着剤に比べて粘着力と凝集力とのバランスが特に重要となる。アクリル系粘着剤においては、架橋剤の添加による架橋によって粘着力と凝集力とのバランスを実現することが多かった。しかし、架橋剤は、一般に毒性があるため、架橋反応に関与しなかった架橋剤が粘着剤中に残留した場合に、皮膚に対して悪影響を及ぼす恐れがある。このため、架橋剤を使用せずに粘着力と凝集力とのバランスを実現できるアクリル系粘着剤が望まれている。
【０００３】
アクリル系粘着剤の主成分のアクリル系ポリマーとしては、高粘着性付与を目的として、炭素数７〜１７の（メタ）アクリル酸アルキルエステルを主成分として含む重合性モノマーを重合して得られるアクリル系ポリマーが良く用いられる。特に、アルキル基が２−エチルヘキシル基、オクチル基、ノニル基、デシル基の（メタ）アクリル酸アルキルエステルは、重合した場合に低いガラス転移温度を示し、高粘着性を付与するために有用である。しかし、これらの重合性モノマーは、アルキル基の炭素数の小さいものに比べて分子量が大きく、重合末期になると不飽和二重結合濃度が小さくなり、重合されずに反応系内に残存することが多い。しかも、これらの重合性モノマーは沸点が高いため、一旦残存してしまうとその量を低減しにくく、通常の皮膚貼着材（絆創膏やサージカルテープなど）を生産する際の乾燥条件下では揮発しにくく、また乾燥によって強制的に低減を図ると生産性が著しく低下するとともにエネルギーコストが増大するという問題がある。これら炭素数７〜１７の（メタ）アクリル酸アルキルエステルは皮膚刺激性を示すので、皮膚貼着材に用いる場合には、これら重合性モノマーの残存量低減が必須の課題となる。また、これら重合性モノマーの残存量が多いと、粘着力と凝集力とのバランスの点でも悪影響を及ぼす。
【０００４】
従来技術として、架橋剤に頼らず皮膚に対する適度な接着性と凝集性を発揮できるアクリル系ブロック共重合体粘着剤が報告されている（特許文献１参照）。しかし、炭素数７〜１７の（メタ）アクリル酸アルキルエステルの残存モノマー低減のための対策は一切なされていない。
別の従来技術として、感圧性接着剤層中の残存モノマー量を０．２重量％以下となるように調整した外用医薬製剤が報告されている（特許文献２参照）。しかし、この技術は、重合によってアクリル系ポリマーを製造する際に多く残存したモノマーを、重合後に行う高温加熱、長時間加熱、重合体の濾過分離などの、生産性やエネルギーコストを犠牲にした付加的操作によって低減させるものであり、重合によって残存モノマーの低減されたアクリル系ポリマーが直接得られたものではない。
【特許文献１】特開２００１−１８１５９１号公報
【特許文献２】特開平５−１３１０２２号公報
【発明の開示】
【発明が解決しようとする課題】
【０００５】
本発明が解決しようとする課題は、炭素数７〜１７の（メタ）アクリル酸アルキルエステルを主成分として含む重合性モノマーを重合して得られるアクリル系ポリマーであって、炭素数７〜１７の（メタ）アクリル酸アルキルエステルの残存量が極めて少なく、架橋剤を使用しなくても粘着力と凝集力とのバランスに優れた、皮膚貼着材の粘着剤層に有用なアクリル系ポリマー、それを含む皮膚貼着用粘着剤、およびその粘着剤を用いて得られる皮膚貼着材を提供することにある。
【課題を解決するための手段】
【０００６】
本発明者は、上記課題を解決するべく鋭意検討を行った。その結果、炭素数７〜１７の（メタ）アクリル酸アルキルエステルを主成分として含む重合性モノマーを重合するにあたり、該重合を３官能以上の多価メルカプタンの存在下で行うようにすれば、炭素数７〜１７の（メタ）アクリル酸アルキルエステルの残存量が極めて少なく、架橋剤を使用しなくても粘着力と凝集力とのバランスに非常に優れたポリマーが得られることを見出した。そして、この知見についてさらに検討を重ねた結果、前記重合性モノマーの重合を３官能以上の多価メルカプタンの存在下で行うことにより得られるアクリル系ブロックポリマーが前述した効果を発揮しうるのは、該ポリマーが特定の構造を有するためではないかと着想するに至った。つまり、前記重合性モノマーの重合を３官能以上の多価メルカプタンの存在下で行うことにより得られるアクリル系ブロックポリマーは、通常の直鎖状ポリマーやグラフトポリマーではなく、少なくとも３本の鎖状ポリマー部分がメルカプト基を中心にして放射状に延びている星型構造を有するものと考えられ、該構造が前述の効果に起因すると考えたのである。そこで、さらに、前記アクリル系ブロックポリマーの構造に着目して検討を重ねた結果、少なくとも３本の鎖状ポリマー部分がメルカプト基を中心にして放射状に延びている星型構造の複数個が互いに鎖状ポリマー部分で繋がっている特定の星型アクリル系ブロックポリマーであれば、前述した効果、すなわち、炭素数７〜１７の（メタ）アクリル酸アルキルエステルを主成分として含む重合性モノマーを用いて合成してもその残存量が極めて少なく、架橋剤を使用しなくても粘着力と凝集力とのバランスに非常に優れたポリマーとなるという効果、をより一層高めることができることを見出した。本発明は、これらの知見により完成したものである。
【０００７】
すなわち、本発明にかかる第一のアクリル系ブロックポリマーは、３官能以上の多価メルカプタンの存在下で重合性モノマーの重合を行うことにより得られるポリマーであり、該ポリマー部分の全構造単位の５０〜１００重量％が炭素数７〜１７の（メタ）アクリル酸アルキルエステル構造単位であるアクリル系ブロックポリマーであって、炭素数７〜１７の（メタ）アクリル酸アルキルエステルの残存量が全不揮発分に対して９００ｐｐｍ以下であることを特徴とする。
本発明にかかる第二のアクリル系ブロックポリマーは、少なくとも３本の鎖状ポリマー部分がメルカプト基を中心にして放射状に延びている星型構造の複数個が互いに鎖状ポリマー部分で繋がっており、前記ポリマー部分の全構造単位の５０〜１００重量％が炭素数７〜１７の（メタ）アクリル酸アルキルエステル構造単位である星型のアクリル系ブロックポリマーであって、炭素数７〜１７の（メタ）アクリル酸アルキルエステルの残存量が全不揮発分に対して９００ｐｐｍ以下であることを特徴とする。
【０００８】
本発明にかかる皮膚貼着用粘着剤は、本発明のアクリル系ブロックポリマーを含む。
本発明にかかる皮膚貼着材は、テープ状またはシート状の基材上に粘着剤層を設けてなる皮膚貼着材であって、本発明の皮膚貼着用粘着剤を用いて前記粘着剤層が形成されてなる。
【発明の効果】
【０００９】
本発明のアクリル系ブロックポリマーは、炭素数７〜１７の（メタ）アクリル酸アルキルエステルを主成分として含む重合性モノマーを重合して得られるにもかかわらず、炭素数７〜１７の（メタ）アクリル酸アルキルエステルの残存量が極めて少なく、架橋剤を使用しなくても粘着力と凝集力とのバランスに非常に優れたポリマーである。したがって、このポリマーを含む本発明の皮膚貼着用粘着剤とそれを用いた粘着剤層を設けてなる本発明の皮膚貼着材は、皮膚貼着用として安全面、性能面ともに特に優れたものとなる。
【発明を実施するための最良の形態】
【００１０】
以下、本発明について詳しく説明するが、本発明の範囲はこれらの説明に拘束されることはなく、以下の例示以外についても、本発明の趣旨を損なわない範囲で適宜変更実施し得る。
〔アクリル系ブロックポリマー〕
本発明にかかる第一のアクリル系ブロックポリマーは、３官能以上の多価メルカプタンの存在下で重合性モノマーの重合を行うことにより得られるポリマーであり、該ポリマー部分の全構造単位の５０〜１００重量％が炭素数７〜１７の（メタ）アクリル酸アルキルエステル構造単位である。このようなポリマーは、少なくとも３本の鎖状ポリマー部分がメルカプト基を中心にして放射状に延びている星型構造を有するものと考えられ、該星型構造を有することによって、炭素数７〜１７の（メタ）アクリル酸アルキルエステルを主成分として含む重合性モノマーを重合して得られるにもかかわらず、炭素数７〜１７の（メタ）アクリル酸アルキルエステルの残存量が極めて少なく、架橋剤を使用しなくても粘着力と凝集力とのバランスに非常に優れたポリマーとなるのである。なお、本発明にかかる第一のアクリル系ブロックポリマーにおいて、使用することのできる多価メルカプタンおよび重合性モノマーについては後述する通りである。本発明にかかる第一のアクリル系ブロックポリマーにおける重合方法等については、特に制限はなく、ラジカル重合法など従来公知の方法を採用することができ、例えば、３官能以上の多価メルカプタン存在下、第１の重合性モノマーのラジカル重合を行い、次に第１とは異なる組成の重合性モノマーをラジカル重合する方法などを採用することができる。
【００１１】
本発明にかかる第一のアクリル系ブロックポリマーにおける好ましい態様は、多価メルカプタンの存在下で重合性モノマーの多段階ラジカル重合を行うことにより得られ、前記重合性モノマーの全使用量の５０〜１００重量％が炭素数７〜１７の（メタ）アクリル酸アルキルエステルであり、前記多段階の中の少なくとも１つの素段階において多官能性モノマーを用いることである。このようにして得られたアクリル系ブロックポリマーは、星型構造の中でも後述するような特殊な星型構造を有するポリマー、すなわち本発明にかかる第二のアクリル系ブロックポリマーとなり、該第二のアクリル系ブロックポリマーであれば、前述した効果をより一層高めることができるのである。なお、本発明にかかる第一のアクリル系ブロックポリマーにおける好ましい態様の詳細については、第二のアクリル系ブロックポリマーの製造方法（第二のアクリル系ブロックポリマーを得るために特に適した製造方法）として、後述する。
【００１２】
本発明にかかる第二のアクリル系ブロックポリマーは、少なくとも３本の鎖状ポリマー部分がメルカプト基を中心にして放射状に延びている星型構造の複数個が互いに鎖状ポリマー部分で繋がった星型ポリマーである。すなわち、図１（この図では４本の鎖状ポリマー部分がメルカプト基を中心にして放射状に延びている）に示すように、メルカプト基３を中心にして４本の鎖状ポリマー部分２が放射状に延びている星型構造１を複数個（図１では２個）備え、これらの星型構造１が互いの鎖状ポリマー部分２で繋がっている星型アクリル系ブロックポリマーである。図１において、２つの星型構造１、１の各鎖状ポリマー部分２、２で繋がっている部分に黒丸が付されているが、この部分は後述する多官能性モノマーに由来する結合構造４である。
【００１３】
本発明にかかる第一および第二のアクリル系ブロックポリマーにおいては、アクリル系ブロックポリマーが有するポリマー部分（鎖状ポリマー部分）の全構造単位の５０〜１００重量％が炭素数７〜１７の（メタ）アクリル酸アルキルエステル構造単位である。ポリマー部分（鎖状ポリマー部分）の全構造単位中、炭素数７〜１７の（メタ）アクリル酸アルキルエステル構造単位の含有割合は、好ましくは、６０〜１００重量％、より好ましくは７０〜１００重量％、さらに好ましくは８０〜１００重量％、特に好ましくは９０〜１００重量％である。ポリマー部分（鎖状ポリマー部分）の全構造単位中、炭素数７〜１７の（メタ）アクリル酸アルキルエステル構造単位の含有割合が５０重量％未満の場合、粘着性を十分に付与できない。
【００１４】
本発明にいう「（メタ）アクリル酸」とは、アクリル酸またはメタクリル酸を意味する。
本発明にいうポリマー部分の「構造単位」とは、ポリマーを構成する重合性モノマー由来の構造からなる単位を意味する。
炭素数７〜１７の（メタ）アクリル酸アルキルエステル構造単位に対応する重合性モノマー、すなわち、炭素数７〜１７の（メタ）アクリル酸アルキルエステルとしては、例えば、（メタ）アクリル酸ブチルエステル、（メタ）アクリル酸ｔ−ブチルエステル、（メタ）アクリル酸ペンチルエステル、（メタ）アクリル酸ヘキシルエステル、（メタ）アクリル酸ヘプチルエステル、（メタ）アクリル酸オクチルエステル、（メタ）アクリル酸イソオクチルエステル、（メタ）アクリル酸ノニルエステル、（メタ）アクリル酸イソノニルエステル、（メタ）アクリル酸デシルエステル、（メタ）アクリル酸ウンデシルエステル、（メタ）アクリル酸ドデシルエステル、（メタ）アクリル酸２−エチルヘキシルエステルが挙げられる。本発明の効果をより十分に発揮するためには、（メタ）アクリル酸オクチルエステル、（メタ）アクリル酸イソオクチルエステル、（メタ）アクリル酸ノニルエステル、（メタ）アクリル酸デシルエステル、（メタ）アクリル酸２−エチルヘキシルエステルがより好ましく、アクリル酸オクチルエステル、アクリル酸イソオクチルエステル、アクリル酸ノニルエステル、アクリル酸デシルエステル、アクリル酸２−エチルヘキシルエステルがさらに好ましく、アクリル酸２−エチルヘキシルエステルが特に好ましい。これらは１種のみ用いてもよいし、２種以上を併用してもよい。
【００１５】
本発明にかかる第一および第二のアクリル系ブロックポリマーが有するポリマー部分（鎖状ポリマー部分）は、炭素数７〜１７の（メタ）アクリル酸アルキルエステル以外の重合性モノマー（その他の重合性モノマー）由来の構造単位を全構造単位の５０重量％未満の含有割合で含んでいてもよい。
その他の重合性モノマーとしては、ラジカル重合により単独重合または共重合が可能な重合性モノマーが挙げられ、例えば、（メタ）アクリル酸メチル、（メタ）アクリル酸エチルなどの炭素数６以下の（メタ）アクリル酸アルキルエステル；（メタ）アクリルアミド、Ｎ−メチル（メタ）アクリルアミド、Ｎ−プロピル（メタ）アクリルアミドなどの（メタ）アクリルアミド類；（メタ）アクリル酸；α−メチルスチレン、ビニルトルエン、スチレンなどのスチレン系単量体；フェニルマレイミド、シクロヘキシルマレイミドなどのマレイミド系単量体；メチルビニルエ−テル、エチルビニルエ−テル、イソブチルビニルエ−テルなどのビニルエ−テル系単量体；フマル酸、フマル酸のモノアルキルエステル、フマル酸のジアルキルエステル；マレイン酸、マレイン酸のモノアルキルエステル、マレイン酸のジアルキルエステル；イタコン酸、イタコン酸のモノアルキルエステル、イタコン酸のジアルキルエステル；Ｎ−ビニル−２−ピロリドンなどのビニルピロリドン；メトキシトリエチレングリコールアクリレート、メトキシポリエチレングリコールメタクリレート、エトキシジエチレングリコールアクリレート、メトキシポリエチレングリコールアクリレートなど、一般式（１）で表される（メタ）アクリル酸アルコキシポリアルキレングリコールエステル；（メタ）アクリロニトリル、ブタジエン、イソプレン、塩化ビニル、塩化ビニリデン、酢酸ビニル、ビニルケトン、ビニルピリジン、ビニルカルバゾ−ルなどのその他のビニル化合物；が挙げられる。
【００１６】
【化１】
2006111847.tif 000002
【００１７】
（一般式（１）において、Ｘ、ＹはそれぞれＨまたはＣＨ３を表し、Ｚは炭素数１〜１８のアルキル基を表し、ｎは２〜１２の整数を表す。）
本発明の効果をより十分に発揮するためには、その他の重合性モノマーとして、（メタ）アクリル酸メチル、（メタ）アクリル酸、酢酸ビニルを併用することが好ましい。
また、その他の重合性モノマーとしてＮ−ビニル−２−ピロリドン（ＮＶＰ）などのビニルピロリドンを用いると、得られる星型アクリル系ブロックポリマーの皮膚刺激性が少なくなる。その他の重合性モノマーとしての（メタ）アクリル酸は、得られる星型アクリル系ブロックポリマーに凝集力を付与することができるが、皮膚刺激性が強く、最終製品（例えば、皮膚貼着材）に極微量でも残存していると、敏感な皮膚を持つ人に対してはかぶれを引き起こす原因となる。Ｎ−ビニル−２−ピロリドンなどのビニルピロリドンは、得られる星型アクリル系ブロックポリマーに凝集力を付与することができるとともに、（メタ）アクリル酸よりも皮膚刺激性が低いという利点を有する。
【００１８】
また、その他の重合性モノマーとして一般式（１）で表される（メタ）アクリル酸アルコキシポリアルキレングリコールエステルを用いると、得られる星型アクリル系ブロックポリマーの透湿性を向上させることができる。一般に、皮膚貼着材による皮膚のかゆみやかぶれの原因のひとつとして、皮膚から蒸発する水分（水蒸気）が皮膚貼着材中の粘着剤層で遮断されて内部で蒸れることが挙げられる。一般式（１）で表される（メタ）アクリル酸アルコキシポリアルキレングリコールエステルは、得られる星型アクリル系ブロックポリマーの透湿性を向上させることができ、粘着剤として皮膚に貼着した際の皮膚のかゆみやかぶれを低減させることができるという利点を有する。この利点を発現させるために、その他の重合性モノマーとして一般式（１）で表される（メタ）アクリル酸アルコキシポリアルキレングリコールエステルを含む場合は、そのモノマー由来の構造単位を星型アクリル系ブロックポリマー全構造単位の１〜４５重量％で含むことが好ましく、１０〜４０重量％で含むことがより好ましい。一般式（１）で表される（メタ）アクリル酸アルコキシポリアルキレングリコールエステルの含有量が１重量％未満の場合には、透湿性向上の効果がなく、４５重量％を超える場合には、粘着物性バランスが崩れてしまう。
【００１９】
その他の重合性モノマーは１種のみ用いてもよいし、２種以上を併用してもよい。
本発明にかかる第一および第二のアクリル系ブロックポリマーは、炭素数７〜１７の（メタ）アクリル酸アルキルエステルの残存量が全不揮発分に対して９００ｐｐｍ以下であり、好ましくは７００ｐｐｍ以下、より好ましくは５００ｐｐｍ以下、さらに好ましくは４００ｐｐｍ以下、特に好ましくは３００ｐｐｍ以下、最も好ましくは２００ｐｐｍ以下である。
炭素数７〜１７の（メタ）アクリル酸アルキルエステルの残存量が全不揮発分に対して９００ｐｐｍ以下であることによって、粘着力と凝集力とのバランスが優れた粘着剤とすることができ、しかも、皮膚刺激性が極めて少ないために、皮膚貼着用粘着剤や皮膚貼着材に非常に好ましく適用できる。
【００２０】
本発明にかかる第一および第二のアクリル系ブロックポリマーは、とりわけ第二のアクリル系ブロックポリマーは、その特徴的な星型ブロックポリマー構造のためにミクロ層分離構造による物理的架橋が発現でき、架橋剤を使用しなくても粘着力と凝集力とのバランスを実現できる。
本発明にかかる第二のアクリル系ブロックポリマー（以下「星型アクリル系ブロックポリマー」と称することもある。）の製造方法は、多価メルカプタンの存在下で重合性モノマーの多段階ラジカル重合を行う従来公知の星型アクリル系ブロックポリマーの製造方法において、重合性モノマーの全使用量中の５０〜１００重量％を炭素数７〜１７の（メタ）アクリル酸アルキルエステルとするとともに、前記多段階の中の少なくとも１つの素段階において後述する多官能性モノマーを用い、重合後における炭素数７〜１７の（メタ）アクリル酸アルキルエステルの残存量を全不揮発分に対して９００ｐｐｍ以下とするように重合条件を適宜設定すればよい。以下、本発明にかかる星型アクリル系ブロックポリマーを得るために特に適した製造方法について説明する。
【００２１】
本発明にかかる星型アクリル系ブロックポリマーを得るために特に適した製造方法としては、多価メルカプタンを用いた多段階ラジカル重合方法において、その多段階の中の少なくとも１つの素段階において後述する多官能性モノマーを重合性モノマーと併用するとともに、反応系への全重合性モノマーの供給が完了した後に重合開始剤をさらに後添加する方法が挙げられる。このように後添加する重合開始剤を本発明では「ブースター」と称する。
多価メルカプタンの存在下で第１重合性モノマーのラジカル重合を行うと、多価メルカプタンのメルカプト基を発端として第１重合性モノマーがラジカル重合し、少なくとも３本の鎖状ポリマー部分がメルカプト基を中心にして放射状に延びている第１星型構造を構成する。その際、多価メルカプタンの一部のメルカプト基はこのラジカル重合の発端とならずに残る。そこで、さらに第２重合性モノマーを加えてラジカル重合を行うと、多価メルカプタンの残ったメルカプト基を発端として第２重合性モノマーがラジカル重合し、第１星型構造とは異なる第２星型構造を構成する。そして、このように多段階（本例では２段階）に行われるラジカル重合の際に、その少なくとも一つの重合段階において多官能性モノマーを併用すると、上記のようにして得られる星型構造同士が多官能性モノマーを介して結合され、星型ブロックポリマーとなる。このとき、ラジカル重合時に副成する重合性モノマーのホモポリマ−（メルカプト基を発端として生成しない鎖状重合体）も多官能性モノマーを介して、星型ブロックポリマーの鎖状ポリマー部分に結合する効果も期待できる。
【００２２】
本発明にかかる星型アクリル系ブロックポリマーを得るためには、前記多段階ラジカル重合方法が２段階からなることが特に好適である。すなわち、多価メルカプタンの存在下で重合性モノマーのラジカル重合を行う第１重合工程と、前記第１重合工程で得られた中間体ポリマーと多官能性モノマーの存在下で重合性モノマーのラジカル重合を行う第２重合工程とを含み、重合性モノマーの全使用量の５０〜１００重量％が炭素数７以上の（メタ）アクリル酸アルキルエステルであり、反応系への全重合性モノマーの供給が完了した後にブースターをさらに後添加する製造方法が特に好適である。
第２重合工程では、第１重合工程で得られたポリマー溶液に第２重合工程で使用する重合性モノマーと多官能性モノマーとを混合して重合を行う。
【００２３】
第２重合工程では、第１重合工程で得られたポリマー溶液と第２重合工程で使用する重合性モノマーと多官能性モノマーとを一括混合して重合してもよいし、第１重合工程で得られたポリマー溶液に第２重合工程で使用する重合性モノマーと多官能性モノマーとを少しずつ添加混合してもよい。
特に好ましい第２重合工程の形態としては、（１ａ）第１重合工程で得られたポリマー溶液と（１ｂ）第２重合工程で使用する重合性モノマーの一部と（１ｃ）第２重合工程で使用する多官能性モノマーの一部とを必須に含む初期仕込み混合物（１）に重合開始剤を加えて重合を開始した後に、（２ａ）第１重合工程で得られたポリマー溶液と（２ｂ）第２重合工程で使用する重合性モノマーの残りと（２ｃ）第２重合工程で使用する多官能性モノマーの残りとを必須に含むモノマー混合物（２）および重合開始剤を少しずつ添加混合（好ましくは滴下混合）し、添加混合が終了した後（すなわち、反応系への全重合性モノマーの供給が完了した後）に、ブースターをさらに後添加する形態である。この方法であれば、第１重合工程で得られたポリマー溶液と第２重合工程で使用する重合性モノマーとが十分に均一混合できる。
【００２４】
初期仕込み混合物（１）に重合開始剤を加えて重合を開始した後に、モノマー混合物（２）および重合開始剤を少しずつ添加混合して重合する場合、その添加混合は滴下によることが好ましく、滴下時間は、好ましくは２０〜３００分、より好ましくは４０〜２００分、さらに好ましくは６０〜１２０分である。添加混合を行う際の反応系の温度は、３０〜２００℃が好ましく、５０〜１５０℃がより好ましい。
第１重合工程で得られたポリマー溶液（上記（１ａ）と（２ａ））は、第２重合工程で用いる際には重合が停止していることが好ましく、その時の重合率は、好ましくは５０〜９０％、より好ましくは５５〜８５％、さらに好ましくは６０〜８０％である。重合を停止させる方法としては、例えば、第１重合工程で得られたポリマー溶液に重合禁止剤を添加する方法やポリマー溶液の温度を下げる方法等を挙げることができる。
【００２５】
重合を停止させるために用いることができる重合禁止剤としては、例えば、ハイドロキノン、２，５−ビス（１，１，３，３−テトラメチルブチル）ハイドロキノン、２，５−ビス（１，１−ジメチルブチル）ハイドロキノン、メトキシフェノール、６−ターシャリーブチル−２，４−キシレノール、３，５−ジターシャリーブチルカテコールなどのフェノール類；Ｎ−ニトロソフェニルヒドロキシルアミンアルミニウム塩；フェノチアジン；などを挙げることができ、これらの１種のみ用いてもよいし、２種以上を併用してもよい。その使用量は、第１重合工程で用いた重合性モノマーに対して、好ましくは１〜１００００ｐｐｍ、より好ましくは１０〜１０００ｐｐｍ、さらに好ましくは２０〜２００ｐｐｍである。重合禁止剤の使用量が１ｐｐｍよりも少ない場合は重合を効率的に停止させることができないおそれがある。一方、１００００ｐｐｍよりも過剰であると、第２重合工程の重合が開始しなくなるおそれがある。
【００２６】
第１重合工程の重合は、ポリマー溶液の温度を４０℃以下に温度を下げれば、実質的に停止させることが可能である。重合開始剤の分解速度は温度に依存しているので、ポリマー溶液の温度が４０℃以下になればラジカルがほとんど発生しないからである。重合の停止をより確実にするためには、ポリマー溶液の温度を２０℃以下に下げればよい。
以下において、本発明にかかる星型アクリル系ブロックポリマーを製造するために好適な方法に用いる原料を詳しく述べる。
本発明で用いることができる重合性モノマーは、その全使用量中の５０〜１００重量％が炭素数７〜１７の（メタ）アクリル酸アルキルエステルである。全重合性モノマー中の炭素数７〜１７の（メタ）アクリル酸アルキルエステルの含有割合は、好ましくは、６０〜１００重量％、より好ましくは７０〜１００重量％、さらに好ましくは８０〜１００重量％、特に好ましくは９０〜１００重量％である。全重合性モノマー中の炭素数７〜１７の（メタ）アクリル酸アルキルエステルの含有割合が５０重量％未満の場合、粘着性を十分に付与できない。
【００２７】
炭素数７〜１７の（メタ）アクリル酸アルキルエステルの好ましい具体例は前述した通りであり、これらは１種のみ用いてもよいし、２種以上を併用してもよい。
本発明で用いることができる重合性モノマーは、炭素数７〜１７の（メタ）アクリル酸アルキルエステル以外の重合性モノマー（その他の重合性モノマー）を全使用量中の５０重量％未満の含有割合で含んでいてもよい。
その他の重合性モノマーとしては、ラジカル重合により単独重合または共重合が可能な重合性モノマーが挙げられ、好ましい具体例は前述した通りであり、これらは１種のみ用いてもよいし、２種以上を併用してもよい。
【００２８】
本発明にかかる星型アクリル系ブロックポリマーを製造するために好適な方法では、多価メルカプタンの存在下でのラジカル重合を多段階行うが、各素段階では種類の異なる重合性モノマーを使用することが好ましい。ここに、種類の異なる重合性モノマーとは、化学的構造の違う重合性モノマーを意味するのみでなく、同一化学構造の重合性モノマーの組合せにおいて配合割合の異なる場合をも意味する。各素段階で種類の異なる重合性モノマーを使用する例としては、例えば、メタクリル酸メチル９０重量部およびアクリル酸ブチル１０重量部からなる第１重合工程で使用する重合性モノマーの組合せに対して、メタクリル酸メチル１０重量部およびアクリル酸ブチル９０重量部からなる第２重合工程で使用する重合性モノマーの組合せを挙げることができ、この場合は、得られる星型アクリル系ブロックポリマーがＴｇの大きく異なる鎖状ポリマー部分を有することになるので、本発明の効果を十分に発揮することができ、実用上の性能が高くなる。
【００２９】
本発明で用いることができる多価メルカプタンとしては、例えば、エチレングリコールジチオグリコレート、エチレングリコールジチオプロピオネート、１，４−ブタンジオールジチオグリコレート、１，４−ブタンジオールジチオプロピオネートなどエチレングリコールや１，４−ブタンジオールのようなジオールとカルボキシル基含有メルカプタン類のジエステル；トリメチロールプロパントリチオグリコレート、トリメチロールプロパントリチオプロピオネートなどトリメチロールプロパンのようなトリオールとカルボキシル基含有メルカプタン類のトリエステル；ペンタエリスリトールテトラキスチオグリコレート、ペンタエリスリトールテトラキスチオプロピオネートなどペンタエリスリトールのような水酸基を４個有する化合物とカルボキシル基含有メルカプタン類のポリエステル；ジペンタエリスリトールヘキサキスチオグリコレート、ジペンタエリスリトールヘキサキスチオプロピオネートなどジペンタエリスリトールのような水酸基を６個有する化合物とカルボキシル基含有メルカプタン類のポリエステル化合物；その他水酸基を３個以上有する化合物とカルボキシル基含有メルカプタン類のポリエステル化合物；トリチオグリセリンなどのメルカプト基を３個以上有する化合物；２−ジ−ｎ−ブチルアミノ−４，６−ジメルカプト−Ｓ−トリアジン、２，４，６−トリメルカプト−Ｓ−トリアジンなどのトリアジン多価チオ−ル類；多価エポキシ化合物の複数のエポキシ基に硫化水素を付加させて複数のメルカプト基を導入してなる化合物；多価カルボン酸の複数のカルボキシル基とメルカプトエタノ−ルをエステル化してなるエステル化合物；などを挙げることができ、これらの１種のみ用いてもよいし、２種以上を併用してもよい。ここで、カルボキシル基含有メルカプタン類とは、チオグリコ−ル酸、メルカプトプロピオン酸、チオサリチル酸など、１個のメルカプト基と１個のカルボキシル基を有する化合物を言う。
【００３０】
本発明で用いることができる多官能性モノマーとは、１分子当たり２個以上の重合性不飽和基を有する化合物である。１分子当たりの重合性不飽和基の個数が２であるモノマーを２官能性モノマーと言い、３であるモノマーを３官能性モノマーと言う。本発明で用いることができる多官能性モノマーは、星型構造のポリマー同士を結合するという観点からは、２個以上の重合性不飽和基を有する化合物（すなわち、２官能性以上のモノマ−）であることが必要であるが、一般的には重合性不飽和基数は多すぎない方が良く、２官能性モノマーか３官能性モノマーを用いることが好ましい。重合性不飽和基を４個以上有する化合物は、星型構造のポリマー同士を結合する結合構造の数を多くするという観点からはより好ましいと考えられるが、重合性不飽和基数が４個以上であると重合体が網目状の構造を形成して重合中にゲル化が起き易いからである。
【００３１】
本発明で用いることができる多官能性モノマーを例示すれば、エチレングリコールジ（メタ）アクリレート、ポリエチレングリコールジ（メタ）アクリレート、プロピレングリコールジ（メタ）アクリレート、ポリプロピレングリコールジ（メタ）アクリレート、１，３−ブチレングリコールジ（メタ）アクリレート、１，６−ヘキサンジオールジ（メタ）アクリレート、ネオペンチルグリコールジ（メタ）アクリレート、２−ヒドロキシ−１，３−ジ（メタ）アクリロキシプロパン、２，２−ビス〔４−（アクリロキシエトキシ）フェニル〕プロパン、２，２−ビス〔４−（メタクリロキシエトキシ）フェニル〕プロパン、２，２−ビス〔４−（アクリロキシ・ポリエトキシ）フェニル〕プロパン、２，２−ビス〔４−（メタクリロキシ・ポリエトキシ）フェニル〕プロパン、２−ヒドロキシ−１−アクリロキシ−３−メタクリロキシプロパンなどのジオールと（メタ）アクリル酸のジエステル化合物；トリメチロールプロパントリ（メタ）アクリレート、テトラメチロールメタントリ（メタ）アクリレート、テトラメチロールメタンテトラ（メタ）アクリレート、ペンタエリスリトールテトラキス（メタ）アクリレート、ジペンタエリスリトールヘキサキス（メタ）アクリレートなどの１分子当たり３個以上の水酸基を有する化合物と（メタ）アクリル酸のポリエステル化合物；アリル（メタ）アクリレート；ジビニルベンゼン；などを挙げることができ、これらの１種のみ用いてもよいし、２種以上を併用してもよい。
【００３２】
本発明においては、多官能性モノマーと多価メルカプタンの重量比（多官能性モノマー重量／多価メルカプタン重量）は２未満が好ましく、０．０５〜１．５がより好ましく、０．０５〜１がさらに好ましい。この重量比が２以上になると、星型ブロックポリマー１分子当たりに含まれる多官能性モノマーの数が多過ぎるために、ポリマーが網目状の構造を形成して重合中にゲル化を起こすおそれがあるからである。
本発明においては、多官能性モノマーと重合性モノマーの重量比（多官能性モノマー重量／全重合性モノマー使用量）は０．０５未満が好ましく、０．００１〜０．０３がより好ましく、０．００１〜０．０１がさらに好ましい。この重量比が０．０５以上だと、製造時の粘度が高くなるために生産性の点で好ましくないからであり、この重量比がさらに多くなると、ポリマーが網目状の構造を形成して重合中にゲル化を起こすおそれがあるからである。ここに、全重合性モノマー使用量とは各段階のラジカル重合で用いられる重合性モノマーの重量を合計したものである。
【００３３】
本発明においては、ラジカル重合は、通常のラジカル重合である塊状重合、溶液重合、懸濁重合、乳化重合などで行うことができる。
ラジカル重合を行う際の温度は、いずれの重合工程の重合においても、３０〜２００℃が好ましく、５０〜１５０℃がより好ましい。
ラジカル重合には通常の重合開始剤を用いることができる。重合開始剤としては、例えば、ジメチル−２，２’−アゾビス（２−メチルプロピオネート）、２，２’−アゾビスイソブチロニトリル、２，２’−アゾビス（２−メチルブチロニトリル）、２，２’−アゾビス（２，４−ジメチルバレロニトリル）、２，２’−アゾビスイソ酪酸ジメチルなどのアゾ系開始剤；過酸化ベンゾイルなどの過酸化物系重合開始剤；などが使用できる。ラジカル重合において用いる重合開始剤の使用量は、重量比で、多価メルカプタンの１／３以下が好ましく、１／５以下がより好ましい。重合開始剤を上記比率よりも多量に使用すると、メルカプト基から伸びた鎖状ポリマー部分以外に、重合開始剤から伸びたポリマーも多量に生成してしまい、星型ブロックポリマーの生成効率が低下し易く、また、得られた星型ブロックポリマーの物性も低下し易いからである。重合開始剤を反応系に添加する際には、１度に投入してもよいし、分割して投入してもよい。分割投入の場合は、それぞれを一括投入してもよいし、逐次投入してもよい。
【００３４】
ラジカル重合には通常の溶剤を用いることができる。溶剤としては、例えば、酢酸エチル、酢酸プロピル、酢酸ブチルなどのエステル系溶剤；メチルエチルケトン、シクロヘキサノンなどのケトン系溶剤；ベンゼン、トルエンなどの芳香族系溶剤；メチルセロソルブ、エチルセロソルブなどのセロソルブ系溶剤；などが挙げられ、これらの１種のみ用いてもよいし、２種以上を併用してもよい。
本発明にかかる星型アクリル系ブロックポリマーを製造するための特に好適な方法においては、第２重合工程（３段以上の重合工程を含む場合には最後の重合工程）で使用する重合性モノマーの全ての反応系への供給が完了した後に、ブースターをさらに後添加することが好ましい。
【００３５】
ブースターとしては、前述の重合開始剤が挙げられ、これらの１種のみ用いてもよいし、２種以上を併用してもよい。
ブースターの使用量は、特に限定されないが、全重合性モノマーの使用量に対して、好ましくは０．１〜５重量％、より好ましくは０．２〜２重量％、さらに好ましくは０．３〜１重量％である。ブースターの使用量が０．１重量％未満であると、ブースターの効果が発現できず、５重量％を超えると、低分子量物が著しく生成して物性低下を招き、不経済である。
ブースターの添加方法としては、特に限定されないが、例えば、連続的に滴下する連続滴下法や、一定時間毎に添加する分割滴下法が挙げられる。
【００３６】
ブースターを添加する際の温度としては、特に限定されないが、３０〜２００℃が好ましく、５０〜１５０℃がより好ましい。
ブースターの添加時間としては、特に限定されないが、１〜１０時間が好ましく、２〜８時間がより好ましい。
ブースターの添加が完了した後は、好ましくは３０〜２００℃、より好ましくは５０〜１５０℃で、反応系をさらに熟成させてもよい。具体的には、用いる溶剤の還流条件下（前記温度範囲内）で行うことが好ましい。熟成時間は、特に限定されないが、好ましくは１時間以上、より好ましくは２時間以上、さらに好ましくは３時間以上である。熟成時間の上限は特に限定されないが、通常は、１０時間以内とすることが好ましい。
【００３７】
本発明にかかる星型アクリル系ブロックポリマーを製造するための特に好適な方法においては、第２重合工程における重合開始時から前記熟成終了までの総時間が、好ましくは８〜２０時間、より好ましくは９〜１５時間、さらに好ましくは１０〜１２時間である。第２重合工程における重合開始時から前記熟成終了までの総時間が８時間よりも短いと、得られる星型アクリル系ブロックポリマーにおいて本発明の効果が十分に発揮できず、特に、炭素数７〜１７の（メタ）アクリル酸アルキルエステルの残存量が増えてしまうので好ましくない。第２重合工程における重合開始時から前記熟成終了までの総時間が２０時間よりも長いと、生産性が著しく低下するとともにエネルギーコストが増大するという問題が生じるとともに、得られる星型アクリル系ブロックポリマーの性能も低下するおそれがあるので好ましくない。
【００３８】
本発明にかかる星型アクリル系ブロックポリマーを製造するために好適な方法としては、以上述べた以外にも、星型ブロックポリマーの従来の製造方法において用いられる一般的な方法が適宜用いられてもよい。
本発明にかかる第一および第二のアクリル系ブロックポリマーは、ポリマー溶液の状態で得られることが一般的である。第一および第二のアクリル系ブロックポリマーが溶液の状態で得られる場合、溶液中の不揮発分の含有割合は、好ましくは４０〜７０重量％、より好ましくは４５〜６５重量％、さらに好ましくは５０〜６０重量％である。溶液中の不揮発分の含有割合が４０重量％未満であると、溶液粘度が低くなって塗工しにくくなり、また、揮発させる溶剤量が多くなるため、乾燥に多くのエネルギーを必要として不経済である。７０重量％を超えると、溶液の粘度が著しく増加するためにハンドリングが悪くなる。また、溶液の粘度は、好ましくは１０００〜３００００ｍＰａ・ｓ、より好ましくは２０００〜２００００ｍＰａ・ｓ、さらに好ましくは３０００〜１００００ｍＰａ・ｓである。
〔皮膚貼着用粘着剤〕
本発明にかかる皮膚貼着用粘着剤は、本発明のアクリル系ブロックポリマーを含む。
【００３９】
本発明にかかる皮膚貼着用粘着剤は、本発明のアクリル系ブロックポリマー単独からなるものでもよいが、取扱いの容易さなどから、前述の溶剤を含んだポリマー溶液の状態であることが好ましい。
本発明にかかる皮膚貼着用粘着剤は、その他の添加剤として、皮膚貼着用粘着剤に用いられる従来公知の添加剤を含んでいてもよい。例えば、グリセリン、ポリエチレングリコール、ポリプロピレングリコールなどの多価アルコールに代表される可塑剤；ポリアクリル酸、ポリアクリル酸架橋体、ポリビニルピロリドンに代表される水溶性あるいは吸水性の樹脂；ロジン系樹脂、テルペン系樹脂、石油系樹脂に代表される粘着性付与樹脂；軟化剤；充填剤；顔料；などを含んでいてもよい。
【００４０】
本発明にかかる皮膚貼着用粘着剤が溶剤を含むポリマー溶液の場合、溶液中の不揮発分の含有割合は、好ましくは４０〜７０重量％、より好ましくは４５〜６５重量％、さらに好ましくは５０〜６０重量％である。溶液中の不揮発分の含有割合が４０重量％未満であると、溶液粘度が低くなって塗工しにくくなり、また、揮発させる溶剤量が多くなるため、乾燥に多くのエネルギーを必要として不経済である。７０重量％を超えると、溶液の粘度が著しく増加するために塗工時のハンドリングが悪くなる。また、溶液の粘度は、好ましくは１０００〜３００００ｍＰａ・ｓ、より好ましくは２０００〜２００００ｍＰａ・ｓ、さらに好ましくは３０００〜１００００ｍＰａ・ｓである。
〔皮膚貼着材〕
本発明にかかる皮膚貼着材は、テープ状またはシート状の基材上に粘着剤層を設けてなる皮膚貼着材であって、本発明の皮膚貼着用粘着剤を用いて前記粘着剤層が形成されてなる。
【００４１】
粘着剤層は、テープ状またはシート状の基材上に直接的に設けられているに限らず、例えば、テープ状またはシート状の基材上に下塗り剤を塗布した上に粘着剤層が設けられている場合など、間接的に設けられていてもよい。
テープ状またはシート状の基材としては、粘着剤層をその上に設けることができるものであれば特に限定されないが、皮膚貼着を目的とするため、透湿性を有することが好ましい。
テープ状またはシート状の基材としては、具体的には、例えば、ポリエーテルウレタン、ポリエステルウレタンなどのウレタン系ポリマー；ポリエーテルポリアミドブロックポリマーなどのアミド系ポリマー；ポリアクリル酸エステルなどのアクリル系ポリマー；ポリエチレン、ポリプロピレン、エチレン／酢酸ビニル共重合体などのポリオレフィン系ポリマー；ポリエーテルポリエステル、ポリエチレンテレフタレートなどのポリエステル系ポリマー；などが挙げられる。これらの中でも、水蒸気透過性を有する点で、ウレタン系ポリマーやアミド系ポリマーが好ましい。
【００４２】
テープ状またはシート状の基材は、１種のみからなるものでもよいし、２種以上の基材を積層した積層体であってもよい。
テープ状またはシート状の基材の厚みは、その用途によって適宜選択すればよいが、好ましくは５〜１００μｍ、より好ましくは１０〜１００μｍ、さらに好ましくは１０〜８０μｍ、特に好ましくは２０〜６０μｍである。
テープ状またはシート状の基材として、水蒸気透過性であって非透水性である従来公知の多孔性フィルムを用いてもよい。
多孔性フィルムに好適な基材としては、具体的には、例えば、ポリエチレン、ポリプロピレン、エチレン／酢酸ビニル共重合体などのポリオレフィン系ポリマーからなる多孔質プラスチックフィルムが挙げられる。
【００４３】
粘着剤層の厚みは、その用途によって適宜選択すればよいが、好ましくは５〜１００μｍ、より好ましくは１０〜１００μｍ、さらに好ましくは１０〜８０μｍ、特に好ましくは２０〜６０μｍである。粘着剤層の厚みが５μｍに満たない場合には、十分な皮膚貼着性を発揮できないおそれがある。粘着剤層の厚みが１００μｍを超えると、皮膚貼着材全体として十分な水蒸気透過性を発現しにくくなり、蒸れの問題や、発汗時の皮膚貼着性低下の問題が起こりやすくなる。
本発明にかかる皮膚貼着材は、好ましくは、粘着剤層中における炭素数７〜１７の（メタ）アクリル酸アルキルエステルの残存量が全不揮発分に対して５００ｐｐｍ以下であり、より好ましくは４００ｐｐｍ以下、さらに好ましくは３００ｐｐｍ以下、特に好ましくは２００ｐｐｍ以下、最も好ましくは１００ｐｐｍ以下である。本発明にかかる皮膚貼着材は、このように粘着剤層中における炭素数７〜１７の（メタ）アクリル酸アルキルエステルの残存量が極めて少ないので、長期間使用しても皮膚刺激性がほとんどなく、粘着力と凝集力とのバランスの点でも優れている。
【００４４】
本発明にかかる皮膚貼着材は、従来公知の皮膚貼着材を製造する際に行われる処理が施されていても良いし、従来公知の皮膚貼着材に含まれる添加剤を含んでいても良い。
【実施例】
【００４５】
以下に、実施例および比較例によって本発明をより具体的に説明するが、本発明はこれらに限定されるものではない。以下では、便宜上、「重量部」を単に「部」と、「リットル」を単に「Ｌ」と記すことがある。また、「重量％」を「ｗｔ％」と記すことがある。
実施例および比較例における、測定方法および評価方法を以下に示す。
＜粘度測定＞
Ｂ型粘度計を用いて、２５℃で測定した。回転数は毎分１２回転とした。
＜不揮発分測定＞
熱風循環乾燥機中で、２００℃×１５分間乾燥させて、重量変化により算出した。
【００４６】
＜残存モノマー量測定＞
ガスクロマトグラフィーにより求めた。主な条件は以下の通りであった。
測定機器：島津製作所製、ＧＣ１４Ａ
カラム：キャピラリーカラム（島津製作所製、ＨｉＣａｐ−ＣＢＰ５、Ｍｉｄｄｌｅ  Ｂｏｒｅ）
キャリアガス：ヘリウム
検出器：ＦＩＤ
インジェクション温度：２００℃
検出器温度：２５０℃
＜粘着物性試験用粘着テープの作製＞
離型紙（カイト化学工業社製、商品名：ＳＬ７０Ｓ）上に粘着剤を片面に、乾燥後の厚みが４０μｍとなるように塗工した後、熱風循環乾燥機により７５℃で３０秒間乾燥させ、さらに隣接する別の熱風循環乾燥機により１００℃で３０秒間乾燥させ、その後、厚みが２５μｍのポリエチレンテレフタレート（以下、ＰＥＴと略することがある）の片面に粘着剤を貼着し、一昼夜放置したものを粘着物性試験用粘着テープとした。
【００４７】
＜粘着物性試験＞
（１）初期粘着力測定
温度２３℃、相対湿度６５％の雰囲気下で行った。
被着体であるステンレス鋼板（ＳＵＳ３０４：以下、ＳＵＳ板と略することがある）およびベークライト板状に、幅２５ｍｍの粘着物性試験用粘着テープ試験片を載せ、この試験片上を、重さ２ｋｇのゴムローラーで１往復させることによって貼着した。貼着してから２５分後に、試験片の一端を１８０℃方向に速度３００ｍｍ／分で剥離させたときの強度を測定し、これを初期貼着力（Ｎ／ｃｍ）とした。
（２）保持力測定
温度２３℃、相対湿度６５％の雰囲気下で行った。
【００４８】
被着体であるＳＵＳ板に、貼り付け面積が２５ｍｍ×２５ｍｍとなるように粘着物性試験用粘着テープ試験片を貼着した後、２５分後に５０℃に昇温して放置した。放置２０分後に１ｋｇの荷重をかけて試験片が落下するまでの時間（時間）または２４時間後の試験片のズレ（ｍｍ）を測定した。
試験片が落下しない場合は、測定値が小さいほど（ズレ幅が小さいほど）、落下した場合は測定値（時間）が大きいほど、保持力が優れている。
（３）ボールタック測定
温度２３℃、相対湿度６５％の雰囲気下で行った。
【００４９】
粘着物性試験用粘着テープを用い、傾斜式ボールタック装置を用いて測定した。助走路および粘着面測定部は、それぞれ１００ｍｍとし、傾斜角は３０℃とした。
測定値が小さいほど（ボールが小さいほど）、タック性が劣っている。
＜皮膚貼着試験用粘着テープの作製＞
前述の粘着物性試験用粘着テープの作製において、厚みが２５μｍのポリエチレンテレフタレートに代えて、厚みが５０μｍのポリウレタンフィルム（日清紡績（株）製、商品名：モビロンフィルムＭＦ５０−Ｔ）を用い、皮膚貼着試験用粘着テープとした。
＜皮膚貼着試験＞
（１）皮膚接着性試験
健常人１０名の上腕内側部に皮膚貼着試験用粘着テープを２４時間貼着し、目視にて皮膚接着性を判定し、ポイントの平均値で表した。
４点：全く剥がれていない。
３点：ほとんど剥がれていない。
２点：末端が少し剥がれている。
１点：末端が剥がれている。
（２）皮膚刺激性試験
健常人１０名の上腕内側部に皮膚貼着試験用粘着テープを２４時間貼着したときに、かゆみや痛みを感じたかを事情聴取し、ポイントの平均値で表した。
４点：全く問題なかった。
３点：少しかゆみを感じた。
２点：かゆみを感じた。
１点：痛みを感じた。
（３）糊残り性試験
健常人１０名の上腕内側部に皮膚貼着試験用粘着テープを２４時間貼着した後、剥がした時に皮膚に粘着剤が残っているか否かを目視で判定し、ポイントの平均値で表した。
４点：糊残り無し。
３点：一部糊残り有り。
２点：糊残り有り。
１点：全面に糊残り。
【００５０】
＜透湿性試験用粘着テープの作製＞
離型紙（カイト化学工業社製、商品名：ＳＬ７０Ｓ）上に粘着剤を片面に、乾燥後の厚みが４０μｍとなるように塗工した後、熱風循環乾燥機により７５℃で３０秒間乾燥させ、さらに隣接する別の熱風循環乾燥機により１００℃で３０秒間乾燥させ、その後、厚みが３０μｍのポリウレタンフィルム（日清紡績（株）製、商品名：モビロンフィルムＭＦ３０−Ｔ）の片面に粘着剤を貼着し、一昼夜放置したもの透湿性試験用粘着テープをとした。
＜透湿性試験＞
透湿性試験用粘着テープを用い、皮膚に貼着される粘着テープの透湿性評価方法として、ＪＩＳ  Ｌ１０９９のウォーター法（Ａ−２法）を採用し、１時間ごとに重量変化を１ｍｇ単位で測定し、２４時間換算した透湿量を求めた。測定時の温度は４０±２℃、湿度は５０±５％ＲＨであり、フィルム基材としては３０μｍのポリウレタンフィルム（日清紡績（株）製、商品名：モビロンフィルムＭＦ３０−Ｔ）を用いた。
【００５１】
なお、対照実験として、ポリウレタンフィルム（日清紡績（株）製、商品名：モビロンフィルムＭＦ３０−Ｔ）の透湿性は９８０ｇ／ｍ２・２４ｈであった。
〔実施例１〕
（第１重合工程）
温度計、攪拌機、不活性ガス導入管、還流冷却器、および滴下ロートを備えた４つ口フラスコに、メタクリル酸メチル（以下、ＭＭＡと略する）２４部、ジペンタエリスリトール−β−メルカプトプロピオネート（以下、ＤＰＭＰと略する）１．２部、溶剤として酢酸エチル２４．８２部を仕込んだ。
【００５２】
窒素気流下で攪拌し、８３±２℃に保って、重合開始剤としてジメチル−２，２’−アゾビス（２−メチルプロピオネート）（和光純薬工業社製、商品名：Ｖ−６０１）（以下、Ｖ−６０１と略する）０．０４８部、溶解溶剤として酢酸エチル０．４３２部を加え、重合を開始させた。
重合反応開始から３０分後に、ＭＭＡ５６部と酢酸エチル１５．２５部との混合物を１２０分間かけて、また、Ｖ−６０１溶液（Ｖ−６０１を０．０８４部とＤＰＭＰ２．８部と酢酸エチル２．８部との混合物）を９０分かけて滴下し、内温を還流下に制御しながら重合反応を行った。
【００５３】
上記のＭＭＡ５６部と酢酸エチル１５．２５部との混合物の滴下終了後に、酢酸エチル２部を添加し、さらに１３０分反応を行った。
その後、重合禁止剤溶液（ヒドロキノンモノメチルエーテル０．０４部と酢酸エチル０．３６部との混合物）と希釈用酢酸エチル３８．４３１部を加えて冷却し、中間ポリマー溶液（Ａ１）を得た。
中間ポリマー溶液（Ａ１）は、不揮発分が３４．５重量％、粘度が９０ｍＰａ・ｓであった。
（第２重合工程）
温度計、攪拌機、不活性ガス導入管、還流冷却器、および滴下ロートを備えた４つ口フラスコに、第１重合工程で得られた中間ポリマー溶液（Ａ１）６０．９部、アクリル酸ブチル（以下、ＢＡと略する）８２．５部、アクリル酸２−エチルヘキシル（以下、２ＥＨＡと略する）８９．７８部、アクリル酸（以下、ＡＡと略する）７．１８部、テトラエチレングリコールジアクリレート（新中村化学工業社製、商品名：ＮＫエステルＡ−２００）（以下、ＴＥＧＤＡと略する）０．０９部、溶剤として酢酸エチル１７０部を仕込んだ。
【００５４】
窒素気流下で攪拌し、８６±２℃に保って、重合開始剤としてＶ−６０１溶液（Ｖ−６０１を０．３３６部と酢酸エチル１０部との混合物）を加えて重合を開始させた。
重合反応開始から１０分後に、中間ポリマー溶液（Ａ１）１４２．１部、ＢＡ１６２．５８部、２ＥＨＡ２０９．４８部、ＡＡ１６．７６部、酢酸ビニル（以下、ＶＡと略する）２９．９３部、ＴＥＧＤＡを０．２１部、および酢酸エチル１７６部からなる混合物と、Ｖ−６０１溶液（Ｖ−６０１を０．７８４部と酢酸エチル４０部との混合物）とを、それぞれ８０分かけて滴下し、内温を還流下に制御しながら重合反応を行った。
滴下終了後に、酢酸エチル１０部を添加し、さらに６０分反応を行った。
【００５５】
その後、ブースターとしてＶ−６０１溶液（Ｖ−６０１を１．６８部と酢酸エチル４０部との混合物）を３０分毎に１２分割ずつ滴下し、さらに還流下で１２０分反応を続けた。
その後、希釈溶剤として酢酸エチルを１００部添加して冷却し、ポリマー溶液（Ｂ１）を得た。
ポリマー溶液（Ｂ１）は、不揮発分が５３．３重量％、粘度が８２２０ｍＰａ・ｓであり、残存する２ＥＨＡは２５６ｐｐｍ（対不揮発分）であった。
（粘着剤の調整）
ポリマー溶液（Ｂ１）の不揮発分１００部に対し、テルペンフェノール樹脂（ヤスハラケミカル社製、商品名：ＹＳポリスターＴ１００）１０部と、粘度調整のために酢酸エチル１０部を混合し、粘着剤（Ｃ１）を得た。
【００５６】
（測定・評価）
粘着剤（Ｃ１）について、前述の測定・評価方法に従い、初期粘着力、保持力、ボールタックを測定し、皮膚接着性、皮膚刺激性、糊残り性を評価した。また、粘着物性試験用粘着テープ中に残存する２ＥＨＡの含有量を測定した。
結果を表４に示した。
〔実施例２〜１３〕
実施例１において、モノマー組成、反応条件を表１〜３に示すように変更した以外は、実施例１と同様に行い、中間ポリマー溶液（Ａ２）〜（Ａ１３）、ポリマー溶液（Ｂ２）〜（Ｂ１３）、粘着剤（Ｃ２）〜（Ｃ１３）を得た。
【００５７】
ポリマー溶液（Ｂ２）〜（Ｂ１３）についての各種測定結果を表１〜３に、粘着剤（Ｃ２）〜（Ｃ１３）についての各種測定・評価結果を表５〜６に示した。
なお、ポリマー溶液（Ｂ９）を調製する際には親水性モノマーとしてメトキシトリエチレングリコールアクリレート（新中村化学社製、商品名：ＡＭ−３０Ｇ）を用い、ポリマー溶液（Ｂ１０）と（Ｂ１３）を調製する際には親水性モノマーとしてメトキシポリエチレングリコールメタクリレート（新中村化学社製、商品名：Ｍ−９０Ｇ）を用い、ポリマー溶液（Ｂ１１）を調製する際には親水性モノマーとしてエトキシジエチレングリコールアクリレート（大阪有機化学社製、商品名：Ｖ＃１９０）を用い、ポリマー溶液（Ｂ１２）を調製する際には親水性モノマーとしてメトキシポリエチレングリコールアクリレート（新中村化学社製、商品名：ＡＭ−９０Ｇ）を用いた。
【００５８】
実施例８〜１３においては、優れた低皮膚刺激性を示し、皮膚接着性や糊残り性も非常に優れた結果が得られた。また、実施例９〜１３においては、親水性モノマーを用いているため、透湿性が非常に高い数値を示した。
〔比較例１〕
実施例１において、モノマー組成、反応条件を表４に示すように変更した以外は、実施例１と同様に行い、中間ポリマー溶液（Ｄ１）、ポリマー溶液（Ｅ１）、粘着剤（Ｆ１）を得た。
ポリマー溶液（Ｅ１）は、不揮発分が５１．３重量％、粘度が３３６０ｍＰａ・ｓであり、残存する２ＥＨＡは３９２０ｐｐｍ（対不揮発分）であった。
【００５９】
粘着剤（Ｆ１）についての各種測定・評価結果を表７に示した。
〔比較例２〕
実施例１において、モノマー組成、反応条件を表４に示すように変更した以外は、実施例１と同様に行い、中間ポリマー溶液（Ｄ２）、ポリマー溶液（Ｅ２）、粘着剤（Ｆ２）を得た。
ポリマー溶液（Ｅ２）は、不揮発分が５４．３重量％、粘度が５５８０ｍＰａ・ｓであり、残存する２ＥＨＡは９６４ｐｐｍ（対不揮発分）であった。
粘着剤（Ｆ２）についての各種測定・評価結果を表７に示した。
【００６０】
〔比較例３〕
温度計、攪拌機、不活性ガス導入管、還流冷却器、および滴下ロートを備えた４つ口フラスコに、２ＥＨＡ１７５．１４部、ＶＡ６０．８１部、ＡＡ７．３部、溶剤として酢酸エチル２９３．１部を仕込んだ。
窒素気流下で攪拌し、８０±２℃に保って、重合開始剤として過酸化物（日本油脂株式会社製、商品名：ＢＭＴ−Ｋ４０）（以下、ＢＭＴ−Ｋ４０と略する）０．９部、溶解溶剤として酢酸エチル１６．４５部を加え、重合を開始させた。
重合反応開始から１５分後に、２ＥＨＡ２６２．７部とＶＡ９１．２２部とＡＡ１０．９５部との混合物と、アゾ系重合開始剤（日本ヒドラジン工業（株）社製、商品名：ＡＢＮ−Ｒ）０．３６部と溶解溶剤としての酢酸エチル６０．９５部とからなるアゾ系重合開始剤溶液とを、それぞれ９０分かけて滴下し、内温を還流下に制御しながら重合反応を行った。
【００６１】
滴下終了から９０分後に、希釈溶剤としてトルエン２２９．８部と、ＡＢＮ−Ｒ１．８５部と酢酸エチル２２．５部とからなるブースターとしてのＡＢＮ−Ｒ溶液の３分の１を添加し、さらに６０分毎に残りのブースターを２回添加した。
その後、さらに１８０分間反応を行い、希釈溶剤としてトルエン１６２．３部を加えて冷却し、ポリマー溶液（Ｅ３）を得た。
ポリマー溶液（Ｅ３）は、不揮発分が３６．５重量％、粘度が６０３０ｍＰａ・ｓであり、残存する２ＥＨＡは２８９０ｐｐｍ（対不揮発分）であった。
ポリマー溶液（Ｅ３）の不揮発分１００部に対し、ポリイソシアネート系架橋剤（日本ポリウレタン工業（株）製、商品名：コロネートＬ５５Ｅ）１．５部を混合して、粘着剤（Ｆ３）を得た。
【００６２】
粘着剤（Ｆ３）についての各種測定・評価結果を表７に示した。
〔比較例４〕
比較例３で得られたポリマー溶液（Ｅ３）にポリイソシアネート系架橋剤を加えないで、粘着剤（Ｆ４）とした。
粘着剤（Ｆ４）についての各種測定・評価結果を表７に示した。
【００６３】
【表１】
2006111847.tif 000003
【００６４】
【表２】
2006111847.tif 000004
【００６５】
【表３】
2006111847.tif 000005
【００６６】
【表４】
2006111847.tif 000006
【００６７】
【表５】
2006111847.tif 000007
【００６８】
【表６】
2006111847.tif 000008
【００６９】
【表７】
2006111847.tif 000009
【産業上の利用可能性】
【００７０】
本発明にかかるアクリル系ブロックポリマーは、例えば、絆創膏やサージカルテープ等の皮膚貼着材（粘着テープや粘着シート）の粘着剤層に極めて有用なポリマーであり、それを含む皮膚貼着用粘着剤としたり、その粘着剤を用いて皮膚貼着材としたりすることができる。
【図面の簡単な説明】
【００７１】
【図１】本発明にかかる第二のアクリル系ブロックポリマーのモデル図である。
【符号の説明】
【００７２】
１    星型構造
２    鎖状ポリマー部分
３    メルカプト基
４    結合構造
【図１】
2006111847.tif 000010